(57)【要約】【課題】  プロピレン、プロパン、イソブテン、イソブタンまたは３級ブタノールをアンモ酸化してアクリロニトリルまたはメタクリロニトリルを高収率で製造するための耐摩耗強度が維持され、精製系の詰まりの原因となるアクロレインやメタクロレインの生成量が少ないアンモ触媒を提供すること。【解決手段】  金属酸化物とそれを担持するシリカ担体を包含し、該シリカ担体の量が該金属酸化物と該シリカ担体の合計重量に対して２０〜８０重量％であり、該金属酸化物が、モリブデン、ビスマス、鉄、バナジウム、テルルおよびニオブよりなる群から選ばれる少なくとも２種の元素を含み、且つ、該触媒のシリカ担体の製造に用いるシリカ原料が、シリカ1次粒子の平均直径が５〜５５ｎｍ未満、好ましくは５〜５０ｎｍであるものを少なくとも1種用いて、且つ、シリカ1次粒子の粒径分布において、平均直径に対する標準偏差が３０％以上であることを特徴とする粒状多孔性アンモ酸化触媒。【選択図】  選択図なし。【特許請求の範囲】
【請求項１】
プロピレン、イソブテンまたは３級ブタノールを分子状酸素およびアンモニアと流動床反応器内で反応させてアクリロニトリルまたはメタクリロニトリルを製造する際に用いる金属酸化物とそれを担持するシリカ担体からなる粒状多孔性アンモ酸化触媒であって、該シリカ担体の量が該金属酸化物と該シリカ担体の合計重量に対して２０〜８０重量％であり、該金属酸化物が、モリブデン、ビスマス、鉄、バナジウム、テルルおよびニオブよりなる群から選ばれる少なくとも２種の元素を含み、且つ、該触媒のシリカ担体の製造に用いるシリカ原料が、1次粒子の平均直径が５〜５５ｎｍ未満であるシリカ原料を少なくとも1種用いて、且つ、原料シリカ1次粒子の粒径分布において、平均直径に対する標準偏差が３０％以上であることを特徴とする粒状多孔性アンモ酸化触媒。
【請求項２】
該金属酸化物が、下記の式（１）で表される請求項１に記載の粒状多孔性アンモ酸化触媒。
式（１）
Ｍｏ12ＢｉａＦｅｂＣｃＤｄＥｅＦｆＧｇＯn
式中、Ｃは、ニッケル、コバルト、マンガン、亜鉛、マグネシウム、カルシウム、ストロンチウムおよびバリウムよりなる群から選ばれる少なくとも1種の元素を表し、Ｄは、クロム、タングステン、バナジウム、ニオブ、ホウ素、アルミニウム、ガリウム、インジウム、燐およびテルルよりなる群から選ばれる少なくとも１種の元素を表し、Ｅは、希土類元素よりなる群から選ばれる少なくとも１種の元素を表し、Ｆは、ルテニウム、ロジウム、パラジウム、オスミウム、イリジウムおよび白金よりなる群から選ばれる少なくとも１種の元素を表し、Ｇは、ナトリウム、カリウム、ルビジウムおよびセシウムよりなる群から選ばれる少なくとも１種の元素を表し、そしてａ，ｂ，ｃ，ｄ，ｅ，ｆ，ｇおよびｎは、それぞれ、ビスマス（Ｂｉ）、鉄（Ｆｅ）、Ｃ、Ｄ、Ｅ、Ｆ、Ｇおよび酸素（Ｏ）のモリブデン（Ｍｏ）１２原子に対する原子比を表し、
ａは、０．０５〜７、
ｂは、０．１〜７、
ｃは、０〜１２、
ｄは、０〜５、
ｅは、０〜５、
ｆは、０〜０．２、
ｇは、０．０１〜５、そして
ｎは酸素以外の構成元素の原子価を満足する酸素原子の数である。
【請求項３】
該シリカ原料が、その１次粒子の平均粒子直径２０〜５５ｎｍ未満である少なくとも１種のシリカゾル（a）４０〜１００重量％とシリカ１次粒子径の平均粒子直径が５ｎｍ〜２０ｎｍ未満である少なくとも１種のシリカゾル（b）６０〜０重量％からなり、該シリカゾル（a）と該シリカゾル（b）の合計が１００重量％である請求項１または２に記載の粒状多孔性アンモ酸化触媒。
【請求項４】
請求項１の触媒が、モリブデン化合物、ビスマス化合物、鉄化合物、バナジウム化合物、テルル化合物およびニオブ化合物よりなる群から選ばれる少なくとも２種の化合物およびシリカ原料を含む水性原料混合物とを、該シリカ原料は、シリカ１次粒子の平均粒子直径が２０〜５５nm未満である少なくとも１種のシリカゾル（a）４０〜１００重量％とシリカ１次粒子の平均粒子直径が５ｎｍ〜２０ｎｍ未満である少なくとも１種のシリカゾル（b）６０〜０重量％からなり、該シリカゾル（a）と該シリカゾル（b）の合計が１００重量％であり、該水性原料混合物を噴霧乾燥して、乾燥触媒前駆体を得、そして、該乾燥触媒前駆体を焼成して得られることを特徴とする触媒の製造方法。
【請求項５】
該焼成が、前段焼成と本焼成からなり、該前段焼成を１５０〜４３０℃の温度範囲で行い、該本焼成を４５０〜７５０℃の温度範囲で行う請求項４に記載の方法。
【請求項６】
請求項１〜３のいずれかの触媒を用いる流動床反応器内でプロピレン、イゾブテンまたは３級ブタノールを分子状酸素及びアンモニアと反応させることを特徴とするアクリロニトリルまたはメタクリロニトリルの製造方法。
【請求項７】
請求項４または５の方法で製造した触媒を用いる流動床反応器内でプロピレン、イソブテンまたは３級ブタノールを分子状酸素およびアンモニアと反応させることを特徴とするアクリロニトリルまたはメタクリロニトリルの製造方法。
【発明の詳細な説明】
【技術分野】
【０００１】
本発明は、プロピレン、イソブテンまたは３級ブタノールと分子状酸素およびアンモニアと流動層反応器内で反応させてアクリロニトリルまたはメタクリロニトリルを製造する際に好適に用いられる粒状多孔性アンモ酸化反応用金属酸化物触媒に関する。
更に詳しくは、本発明は、粒状多孔性アンモ酸化触媒であって、金属酸化物とそれを担持するシリカ担体を包含し、プロピレン、イソブテンまたは３級ブタノールを分子状酸素およびアンモニアと流動床反応器内で反応させてアクリロニトリルまたはメタクリロニトリルを製造する際に用いる金属酸化物とそれを担持するシリカ担体からなる粒状多孔性アンモ酸化触媒であって、該シリカ担体の量が該金属酸化物と該シリカ担体の合計重量に対して２０〜８０重量％であり、該金属酸化物が、モリブデン、ビスマス、鉄、バナジウム、テルルおよびニオブよりなる群から選ばれる少なくとも２種の元素を含み、且つ、該触媒のシリカ担体の製造に用いるシリカ原料が、シリカ1次粒子の平均直径が５〜５５nm未満であるものを少なくとも1種用いて、且つ、シリカ1次粒子の粒径分布において、平均直径に対する標準偏差が３０％以上であることを特徴とする粒状多孔性アンモ酸化触媒に関する。
【０００２】
本発明の触媒は、目的生成物の収率が高く、また工業的使用に適した極めて高い耐磨耗強度を有し、精製系の詰まりの原因となるアクロレインやメタクロレインの生成量が少ないため、本発明の触媒を用いて流動床反応器でプロピレン、イソブテンまたは３級ブタノールのアンモ酸化反応を行うと、高収率で安定的にアクリロニトリルまたはメタクリロニトリルを製造することができ、工業的に有利である。
【背景技術】
【０００３】
プロピレン、イソブテンまたは３級ブタノールと分子状酸素およびアンモニアとの反応である、いわゆるアンモ酸化反応によりアクリロニトリルまたはメタクリロニトリルを製造する方法はよく知られており、このアンモ酸化反応に用いられる触媒も多数提案されている。これらは、主に特許文献１に見られるようなモリブデン、ビスマスおよび鉄を含む酸化物触媒系と特許文献２に見られるようなアンチモンおよび鉄を含む酸化物触媒系に対して種々の観点から改良が続けられている。
【０００４】
触媒組成に着目した改良が進み、性能向上に寄与してきた一方で、触媒中の粒径分布やシリカの物性に着目した取り組みはあまり公開されていないが、特許文献３では、モリブデン、ビスマス、鉄、コバルトおよびジルコニウムを必須成分とする触媒に対して、また特許文献４では、モリブデン、ビスマスおよびアンチモンを必須成分とする触媒に対して、それぞれ、シリカ含量、平均細孔径、全細孔容積および比表面積を規定したプロピレンのアンモ酸化用の触媒が開示されている。
【０００５】
上記２つの特許文献（触媒の物理構造に着目したもの）では、流動床反応器で使用するためのアクリロニトリル製造用触媒に関して物理構造を規定しているが、原料として用いるシリカ原料の１次粒子の粒径分布およびそのばらつきの尺度である標準偏差については何らの開示もない。
一方、特許文献５から特許文献８には触媒の細孔径分布に着目した提案が開示されている。これら特許文献５〜８（触媒の細孔径分布に着目したもの）は、触媒の細孔分布という物理構造に着目してはいるが、原料として用いるシリカ原料の1次粒子の粒径分布及び、そのばらつきの尺度である標準偏差にはなんらの開示もない。
【０００６】
また特許文献９と特許文献１０と特許文献１１は、粒子の平均直径の異なる２種のシリカゾルからなるシリカ原料を用いる焼結低密度触媒の製造法である。
特許文献９では、かさ密度の低いシリカゲル（シリカ担体）の製法として、シリカの1次粒子の平均粒径５〜１００ｎｍのものと０．４〜０．８ｎｍのものを混合する技術を開示しているが、シリカの1次粒子の平均粒径には言及しているが、粒径分布のばらつきを表す標準偏差と目的生成物収率、触媒強度との間の関係についてはなんらの開示もない。
【０００７】
特許文献１０ではシリカの1次粒子の平均粒径が異なるシリカゾルを原料に用いることにより、触媒強度を改善する技術を開示しているが、触媒系はアンチモン化合物、多価金属化合物を必須成分とした触媒系であり、モリブデン、ビスマス及び鉄を必須成分とする触媒系にはなんら言及しておらず、更に原料のシリカの1次粒子の粒径分布のばらつきを表す標準偏差と目的生成物収率、触媒強度との間の関係についてはなんらの開示もない。
【０００８】
特許文献１１はモリブデンを含む触媒の製造方法で、シリカの1次粒子の平均粒径が異なるシリカゾルを原料に用いることにより、触媒強度、流動性、目的性生物収率の改善、そしてかさ密度が適度に調節されるとしているが、原料シリカの1次粒子の平均直径が２〜４５ｎｍと５５〜１００ｎｍの組合せになっており、平均直径が５５〜１００ｎｍのような大粒径のシリカゾルを用いている。大粒径のシリカゾルを組み合わせるのは、目的性生物の収率改善には有効であるが触媒強度の十分なものが得られず、更に詰まりの原因になるアクロレインやメタクロレインの副生を増大させてしまう。
【０００９】
このように特許文献１１では、原料シリカの1次粒子の粒径分布のばらつきを表す標準偏差と目的生成物収率、触媒強度、更に詰まりの原因となるアクロレインやメタクロレイン生成の低減との間の関係についてはなんらの示唆もない。
【００１０】
特許文献１〜１０に記載のあるこれら従来技術の触媒は、いずれも、目的生成物収率が未だ十分満足できるものではない。また収率が向上するとされている特許文献１１においては、平均直径が５５〜１００ｎｍのような大粒径のシリカゾルを用いているために、触媒の機械的強度の点で工業触媒としてはまだ不十分であり、更に詰まりの原因であるアクロレインやメタクロレインの生成量が多いのが問題である。
【００１１】
特許文献１０ではアンチモンを主成分とするアクリロニトリル合成用触媒において、平均粒径が異なる２種類のシリカゾルを原料として用いることで機械的強度に優れた触媒が得られるとしている。しかしながら、アンチモンを主成分とする触媒系では平均粒子径の異なる２種類のシリカゾルを原料として用いた触媒は、１種類のシリカゾルを原料として用いた触媒と比べて目的生成物の収率は優位にならない。これに対して本願はアンチモンを含まず、この時、平均粒径の異なる２種類のシリカゾルを用いることなどにより、原料シリカの粒径分布において、平均直径に対する標準偏差が３０％以上にすると、アクリロニトリルなどの目的生成物の収率を向上させることができる。
【００１２】
特許文献１１では大粒径のシリカゾルを組み合わせて、目的生成物の収率改善を示している。シリカの１次平均粒径が５５ｎｍを越えるような大粒径のシリカゾルを用いた場合、収率向上に効果があるが、一般に原料シリカの１次粒子の平均粒径が大きければ、それだけ触媒強度は低下するため、１次粒子の平均粒子径が５５ｎｍより大きい大粒径のシリカを組合わせた場合、長期の連続運転にわたり触媒が磨耗せず、且つ触媒の飛散が少ないと言ったいわゆる工業的な使用に耐えるに十分な、触媒の機械的強度を実現するのは困難であった。
しかしながら、単に原料シリカの１次粒子の平均粒子径が５５ｎｍ未満のシリカだけを１種以上用いた場合では、触媒強度は向上するものの、目的生成物の収率が低下していた。
【００１３】
更に特許文献１１のように５０ｎｍより大きなシリカ1次粒子を組合わせた場合、詰まりの原因になるアクロレインの副生を増大させていた。
これまで開示されてきた触媒は、目的生成物収率や触媒の機械的強度すなわち耐磨耗性を大きく改良してきたが、未だ十分満足できるものではない。
【００１４】
【特許文献１】特公昭３８−１７９６７号公報
【特許文献２】特公昭３８−１９１１１号公報
【特許文献３】特公昭５７−５６３７３号公報
【特許文献４】特開昭５７−７５１４７号公報
【特許文献５】特開昭５７−１１９８３７号公報
【特許文献６】特開昭５８−１１３１４１号公報
【特許文献７】特開２００３−２２０３３４号公報
【特許文献８】WO０３／０３９７４４号公報
【特許文献９】ＵＳＰ−３，３９７，１５３号公報
【特許文献１０】特公平２−４７２６４号公報
【特許文献１１】特開２００４−１０５９５１号公報
【発明の開示】
【発明が解決しようとする課題】
【００１５】
本発明の課題は、前記従来技術の欠点を全て解決し、プロピレン、イソブテンまたは３級ブタノールのアンモ酸化反応におけるアクリロニトリルまたはメタクリロニトリルの製造に際して、アクリロニトリルまたはメタクリロニトリルを高収率で製造し、また工業的使用に耐えうる十分な耐摩耗強度を有し、反応生成ガスの冷却工程や、その後工程の精製工程での詰まりの原因となる副生物のアクロレインやメタクロレインの生成を低減させることが可能なアンモ酸化反応用金属酸化物流動床触媒を提供することを目的課題とする。
【課題を解決するための手段】
【００１６】
本発明者らは前記課題を解決するため、原料シリカの１次粒子の平均粒径が５〜５５nm未満であるものを少なくとも１種以上用いて、且つ、原料シリカの１次粒子の粒径分布において、平均直径に対する標準偏差が３０％以上であるときに目的生成物の収率を高く維持したまま、触媒強度を向上できることを見出し本発明にいたった。
【００１７】
即ち、本発明のひとつの態様によれば、プロピレン、イソブテンまたは３級ブタノールを分子状酸素およびアンモニアと流動床反応器内で反応させてアクリロニトリルまたはメタクリロニトリルを製造する際に用いる金属酸化物とそれを担持するシリカ担体からなる粒状多孔性アンモ酸化触媒であって、該シリカ担体の量が該金属酸化物と該シリカ担体の合計重量に対して２０〜８０重量％であり、該金属酸化物が、モリブデン、ビスマス、鉄、バナジウム、テルルおよびニオブよりなる群から選ばれる少なくとも２種の元素を含み、且つ、該触媒のシリカ担体の製造に用いるシリカ原料が、1次粒子の平均直径が５〜５５nm未満であるシリカ原料を少なくとも1種用いて、且つ、シリカ原料の1次粒子の粒径分布において、平均直径に対する標準偏差が３０％以上であることを特徴とする粒状多孔性アンモ酸化触媒が提供される。
【００１８】
本発明の他の一つの態様によれば、上記触媒が、モリブデン化合物、ビスマス化合物、鉄化合物、バナジウム化合物、テルル化合物およびニオブ化合物よりなる群から選ばれる少なくとも２種の化合物およびシリカ原料を含む水性原料混合物とを、該シリカ原料は、シリカ１次粒子の平均粒子直径が２０〜５５nm未満である少なくとも１種のシリカゾル（a）４０〜１００重量％とシリカ１次粒子の平均粒子直径が５ｎｍ〜２０ｎｍ未満である少なくとも１種のシリカゾル（b）６０〜０重量％からなり、該シリカゾル（a）と該シリカゾル（b）の合計が１００重量％であり、該水性原料混合物を噴霧乾燥して、乾燥触媒前駆体を得、そして、該乾燥触媒前駆体を焼成して、上記触媒を得られることを特徴とする触媒の製造方法が提供される。
【００１９】
本発明の他の一つの態様によれば、上記触媒を用いる流動床反応器内でプロピレン、イソブテンまたは３級ブタノールを分子状酸素およびアンモニアと反応させることを包含するアクリロニトリルまたはメタクリロニトリルの製造方法が提供される。
【００２０】
即ち、本発明は下記１）から７）である。
１）  プロピレン、イソブテンまたは３級ブタノールを分子状酸素およびアンモニアと流動床反応器内で反応させてアクリロニトリルまたはメタクリロニトリルを製造する際に用いる金属酸化物とそれを担持するシリカ担体からなる粒状多孔性アンモ酸化触媒であって、該シリカ担体の量が該金属酸化物と該シリカ担体の合計重量に対して２０〜８０重量％であり、該金属酸化物が、モリブデン、ビスマス、鉄、バナジウム、テルルおよびニオブよりなる群から選ばれる少なくとも２種の元素を含み、且つ、該触媒のシリカ担体の製造に用いるシリカ原料が、1次粒子の平均直径が５〜５５ｎｍ未満であるシリカ原料を少なくとも1種用いて、且つ、原料シリカ1次粒子の粒径分布において、平均直径に対する標準偏差が３０％以上であることを特徴とする粒状多孔性アンモ酸化触媒。
【００２１】
２）  該金属酸化物が、下記の式（１）で表される前記１）に記載の粒状多孔性アンモ酸化触媒。
式（１）
Ｍｏ12ＢｉａＦｅｂＣｃＤｄＥｅＦｆＧｇＯn
式中、Ｃは、ニッケル、コバルト、マンガン、亜鉛、マグネシウム、カルシウム、ストロンチウムおよびバリウムよりなる群から選ばれる少なくとも1種の元素を表し、Ｄは、クロム、タングステン、バナジウム、ニオブ、ホウ素、アルミニウム、ガリウム、インジウム、燐およびテルルよりなる群から選ばれる少なくとも１種の元素を表し、Ｅは、希土類元素よりなる群から選ばれる少なくとも１種の元素を表し、Ｆは、ルテニウム、ロジウム、パラジウム、オスミウム、イリジウムおよび白金よりなる群から選ばれる少なくとも１種の元素を表し、Ｇは、ナトリウム、カリウム、ルビジウムおよびセシウムよりなる群から選ばれる少なくとも１種の元素を表し、そしてａ，ｂ，ｃ，ｄ，ｅ，ｆ，ｇおよびｎは、それぞれ、ビスマス（Ｂｉ）、鉄（Ｆｅ）、Ｃ、Ｄ、Ｅ、Ｆ、Ｇおよび酸素（Ｏ）のモリブデン（Ｍｏ）１２原子に対する原子比を表し、ａは、０．０５〜７、ｂは、０．１〜７、ｃは、０〜１２、ｄは、０〜５、ｅは、０〜５、ｆは、０〜０．２、ｇは、０．０１〜５、そしてｎは酸素以外の構成元素の原子価を満足する酸素原子の数である。
【００２２】
３）  該シリカ原料が、その１次粒子の平均粒子直径２０〜５５ｎｍ未満である少なくとも１種のシリカゾル（a）４０〜１００重量％とシリカ１次粒子径の平均粒子直径が５ｎｍ〜２０ｎｍ未満である少なくとも１種のシリカゾル（b）６０〜０重量％からなり、該シリカゾル（a）と該シリカゾル（b）の合計が１００重量％である前記１）または２）に記載の粒状多孔性アンモ酸化触媒。
【００２３】
４）  前記１）の触媒が、モリブデン化合物、ビスマス化合物、鉄化合物、バナジウム化合物、テルル化合物およびニオブ化合物よりなる群から選ばれる少なくとも２種の化合物およびシリカ原料を含む水性原料混合物とを、該シリカ原料は、シリカ１次粒子の平均粒子直径が２０〜５５nm未満である少なくとも１種のシリカゾル（a）４０〜１００重量％とシリカ１次粒子の平均粒子直径が５ｎｍ〜２０ｎｍ未満である少なくとも１種のシリカゾル（b）６０〜０重量％からなり、該シリカゾル（a）と該シリカゾル（b）の合計が１００重量％であり、該水性原料混合物を噴霧乾燥して、乾燥触媒前駆体を得、そして、該乾燥触媒前駆体を焼成して得られることを特徴とする触媒の製造方法。
【００２４】
５）  該焼成が、前段焼成と本焼成からなり、該前段焼成を１５０〜４３０℃の温度範囲で行い、該本焼成を４５０〜７５０℃の温度範囲で行う前記４）に記載の方法。
６）  前記１）〜３）のいずれかの触媒を用いる流動床反応器内でプロピレン、イゾブテンまたは３級ブタノールを分子状酸素及びアンモニアと反応させることを特徴とするアクリロニトリルまたはメタクリロニトリルの製造方法。
７）  前記４）または５）の方法で製造した触媒を用いる流動床反応器内でプロピレン、イソブテンまたは３級ブタノールを分子状酸素およびアンモニアと反応させることを特徴とするアクリロニトリルまたはメタクリロニトリルの製造方法。
【発明の効果】
【００２５】
本発明によれば、プロピレン、イソブテンまたは３級ブタノールのアンモ酸化反応におけるアクリロニトリルまたはメタクリロニトリルの製造に際して、アクリロニトリルまたはメタクリロニトリルを高収率で製造する工業的使用に耐えうる耐磨耗強度を有し、精製系の詰まりの原因となるアクロレインやメタクロレインの生成量が少ないアンモ酸化反応用金属酸化物流動床触媒を提供することが可能になる。
【発明を実施するための最良の形態】
【００２６】
次に、本発明の理解を容易にするために、本発明の基本的特徴および好ましい態様を列挙する。
１．プロピレン、イソブテンまたは３級ブタノールを分子状酸素およびアンモニアと流動床反応器内で反応させてアクリロニトリルまたはメタクリロニトリルを製造する際に用いる金属酸化物とそれを担持するシリカ担体からなる粒状多孔性アンモ酸化触媒であって、該シリカ担体の量が該金属酸化物と該シリカ担体の合計重量に対して２０〜８０重量％であり、該金属酸化物が、モリブデン、ビスマス、鉄、バナジウム、テルルおよびニオブよりなる群から選ばれる少なくとも２種の元素を含み、且つ、該触媒のシリカ担体の製造に用いるシリカ原料が、1次粒子の平均直径が５〜５５nm未満、好ましくは５〜５０ｎｍであるシリカ原料を少なくとも1種用いて、且つ、原料シリカ1次粒子の粒径分布において、平均直径に対する標準偏差が３０％以上であることを特徴とする粒状多孔性アンモ酸化触媒。
【００２７】
２．  該金属酸化物が、下記の式（１）で表される前記１．に記載の粒状多孔性アンモ酸化触媒。
式（１）
Ｍｏ12ＢｉａＦｅｂＣｃＤｄＥｅＦｆＧｇＯn
式中、Ｃは、ニッケル、コバルト、マンガン、亜鉛、マグネシウム、カルシウム、ストロンチウムおよびバリウムよりなる群から選ばれる少なくとも1種の元素を表し、Ｄは、クロム、タングステン、バナジウム、ニオブ、ホウ素、アルミニウム、ガリウム、インジウム、燐およびテルルよりなる群から選ばれる少なくとも１種の元素を表し、Ｅは、希土類元素よりなる群から選ばれる少なくとも１種の元素を表し、Ｆは、ルテニウム、ロジウム、パラジウム、オスミウム、イリジウムおよび白金よりなる群から選ばれる少なくとも１種の元素を表し、Ｇは、ナトリウム、カリウム、ルビジウムおよびセシウムよりなる群から選ばれる少なくとも１種の元素を表し、そしてａ，ｂ，ｃ，ｄ，ｅ，ｆ，ｇおよびｎは、それぞれ、ビスマス（Ｂｉ）、鉄（Ｆｅ）、Ｃ、Ｄ、Ｅ、Ｆ、Ｇおよび酸素（Ｏ）のモリブデン（Ｍｏ）１２原子に対する原子比を表し、ａは、０．０５〜７、ｂは、０．１〜７、ｃは、０〜１２、ｄは、０〜５、ｅは、０〜５、ｆは、０〜０．２、ｇは、０．０１〜５、そしてｎは酸素以外の構成元素の原子価を満足する酸素原子の数である。
上記触媒は、好ましくはアンチモンを含まない。
【００２８】
３．該シリカ原料が、その１次粒子の平均粒子直径が、２０〜５５nm未満、好ましくは２０〜５０ｎｍである少なくとも１種のシリカゾル（a）４０〜１００重量％とシリカ１次粒子径の平均粒子直径が５ｎｍ〜２０ｎｍ未満である少なくとも１種のシリカゾル（b）６０〜０重量％からなり、該シリカゾル（a）と該シリカゾル（b）の合計が１００重量％である前記１．または２．に記載の粒状多孔性アンモ酸化触媒。
【００２９】
４．前記１．の触媒が、モリブデン化合物、ビスマス化合物、鉄化合物、バナジウム化合物、テルル化合物およびニオブ化合物よりなる群から選ばれる少なくとも２種の化合物およびシリカ原料を含む水性原料混合物とを、該シリカ原料は、シリカ１次粒子の平均粒子直径が２０〜５５nm未満、好ましくは２０〜５０ｎｍである少なくとも１種のシリカゾル（a）４０〜１００重量％とシリカ１次粒子の平均粒子直径が５ｎｍ〜２０ｎｍ未満である少なくとも１種のシリカゾル（b）６０〜０重量％からなり、該シリカゾル（a）と該シリカゾル（b）の合計が１００重量％であり、該水性原料混合物を噴霧乾燥して、乾燥触媒前駆体を得、そして、該乾燥触媒前駆体を焼成して得られることを特徴とする触媒の製造方法。
【００３０】
５．該焼成が前段焼成と本焼成からなり、該前段焼成を１５０〜４３０℃の温度範囲で行い、該本焼成を４５０〜７５０℃の温度範囲で行う前記４．に記載の方法。
６．前記１．〜３．のいずれかの触媒を用いる流動床反応器内でプロピレン、イゾブテンまたは３級ブタノールを分子状酸素及びアンモニアと反応させることを特徴とするアクリロニトリルまたはメタクリロニトリルの製造方法。
７．前記４．または５．の方法で製造した触媒を用いる流動床反応器内でプロピレン、イソブテンまたは３級ブタノールを分子状酸素およびアンモニアと反応させることを特徴とするアクリロニトリルまたはメタクリロニトリルの製造方法。
【００３１】
以下、本発明について詳細に説明する。
本発明の触媒は、プロピレン、イソブテンまたは３級ブタノールを分子状酸素およびアンモニアと流動床反応器内で反応させてアクリロニトリルまたはメタクリロニトリルを製造する際に用いる金属酸化物とそれを担持するシリカ担体からなる粒状多孔性アンモ酸化触媒であって、該シリカ担体の量が該金属酸化物と該シリカ担体の合計重量に対して２０〜８０重量％であり、該金属酸化物が、モリブデン、ビスマス、鉄、バナジウム、テルルおよびニオブよりなる群から選ばれる少なくとも２種の元素を含み、且つ、該触媒のシリカ担体の製造に用いるシリカ原料が、シリカ1次粒子の平均直径が５〜５５nm未満、好ましくは５〜５０ｎｍであるものを少なくとも1種用いて、且つ、シリカ1次粒子の粒径分布において、平均直径に対する標準偏差が３０％以上であることを特徴とする粒状多孔性アンモ酸化触媒である。
【００３２】
好ましくは、シリカに担持された金属酸化物が下記の式（１）で示される粒状多孔性アンモ酸化触媒である。
式（１）
Ｍｏ12ＢｉａＦｅｂＣｃＤｄＥｅＦｆＧｇＯｗ
式中：
式中、Ｃは、ニッケル、コバルト、マンガン、亜鉛、マグネシウム、カルシウム、ストロンチウムおよびバリウムよりなる群から選ばれる少なくとも1種の元素を表し、Ｄは、クロム、タングステン、バナジウム、ニオブ、ホウ素、アルミニウム、ガリウム、インジウム、燐およびテルルよりなる群から選ばれる少なくとも１種の元素を表し、Ｅは、希土類元素よりなる群から選ばれる少なくとも１種の元素を表し、Ｆは、ルテニウム、ロジウム、パラジウム、オスミウム、イリジウムおよび白金よりなる群から選ばれる少なくとも１種の元素を表し、Ｇは、ナトリウム、カリウム、ルビジウムおよびセシウムよりなる群から選ばれる少なくとも１種の元素を表し、そしてａ，ｂ，ｃ，ｄ，ｅ，ｆ，ｇおよびｎは、それぞれ、ビスマス（Ｂｉ）、鉄（Ｆｅ）、Ｃ、Ｄ、Ｅ、Ｆ、Ｇおよび酸素（Ｏ）のモリブデン（Ｍｏ）１２原子に対する原子比を表し、ａは、０．０５〜７、ｂは、０．１〜７、ｃは、０〜１２、ｄは、０〜５、ｅは、０〜５、ｆは、０〜０．２、ｇは、０．０１〜５、そしてｎは酸素以外の構成元素の原子価を満足する酸素原子の数である。
【００３３】
尚、上記式（１）において、Ｃは好ましくは、Ｎｉ、Ｃｏ、Ｚｎ、ＭｎおよびＭｇよりなる群から選ばれる少なくとも１種の元素を表し、Ｅは好ましくは、Ｌａ、Ｃｅ、ＰｒおよびＮｄよりなる群から選ばれる少なくとも１種の元素を表し、Ｇは好ましくは、Ｋ、ＲｂおよびＣｓよりなる群から選ばれる少なくとも１種の元素を表し、ａは、好ましくは０．１〜３、ｂは、好ましくは０．１〜３、ｃは、好ましくは５〜１０、ｅは、好ましくは０．０５〜２、ｇは、好ましくは０．０５〜１．０である。
【００３４】
また、本発明の触媒の金属酸化物が上記式（１）で表される場合において、金属酸化物が下記の式（２）または式（３）で表されることがさらに好ましい。
式（２）
Ｍｏ12（Ｂｉ1-ｉＣｅｉ）ｋＦｅｌＮｉｍＱｑＲｒＯn
式中：Ｍｏ、Ｂｉ、Ｃｅ、ＦｅおよびＮｉは、それぞれ、モリブデン、ビスマス、セリウム、鉄およびニッケルを表し、Ｑはマグネシウムおよび亜鉛よりなる群から選ばれる少なくとも１個の元素を表し、Ｒはカリウム、ルビジウムおよびセシウムよりなる群から選ばれる少なくとも１個の元素を表し、そしてｋ、ｌ、ｍ、ｑおよびｎは、それぞれ、ビスマス（Ｂｉ）とセリウム（Ｃｅ）の合計、鉄（Ｆｅ）、ニッケル（Ｎｉ）、Ｑ、Ｒおよび酸素（Ｏ）のモリブデン（Ｍｏ）１２原子に対する原子比を表し、ｋ＝０．５〜２、ｌ＝０．１〜３、ｍ＝４〜１０、ｑ＝０〜３、ｒ＝０．０１〜０．５、ｉはビスマスとセリウムの合計に対するセリウムの原子比率を表し、ｉ＝０．６〜０．８であり、そしてｎは酸素以外の構成元素の原子価を満足する酸素原子の数である。
【００３５】
式（３）
Ｍｏ12ＢｉhＦｅｐＮｉｓＴｔＲｒＸｘＯn
式中：Ｍｏはモリブデンを表し、Ｂｉはビスマスを表し、Ｆｅは鉄を表し、Ｎｉはニッケルを表し、Ｔはクロムおよびインジウムよりなる群から選ばれる少なくとも１種の元素を表し、Ｒはカリウム、ルビジウムおよびセシウムよりなる群から選ばれる少なくとも１種の元素を表し、Ｘはマンガン、マグネシウム、亜鉛、セリウム、ナトリウムおよびリンよりなる群から選ばれる少なくとも１種の元素を表し、そしてｈ、ｐ、ｓ、ｔ、ｒ、ｘおよびｎはそれぞれ、ビスマス（Ｂｉ）、鉄（Ｆｅ）、ニッケル（Ｎｉ）、Ｔ，Ｒ，Ｘおよび酸素（Ｏ）のモリブデン１２原子に対する原子比を表し、ｈ＝０．１〜３、ｐ＝０．１〜３、
ｓ＝４〜１０、ｔ＝０．１〜２、ｒ＝０．０１〜０．５ｘ＝０〜３であり、そしてｎは酸素以外の構成元素の原子価を満足する酸素原子の数である。
上記触媒は好ましくはアンチモンを含まない。
【００３６】
本発明の触媒は、金属酸化物とそれを担持するシリカ担体を包含し、該シリカ担体の量が該金属酸化物と該シリカ担体の合計重量に対して２０〜８０重量％である。２０重量％より少ない場合、十分な触媒強度と、十分な触媒表面積が得られず、工業用触媒として使用に耐えられない。逆に８０重量％より大きいと、金属酸化物部分が少なく、反応に有効な結晶相がうまく形成されない。
該触媒のシリカ担体を製造に用いるシリカ原料は、シリカ1次粒子の平均直径が５〜５５nm未満、好ましくは５〜５０ｎｍであり、1次粒子の平均直径に対する標準偏差が３０％以上であることが必要である。1次粒子の平均直径に対する標準偏差が３０％より小さいときは、十分な目的性生物の収率が得られない。
【００３７】
更には該シリカ担体の製造に用いるシリカ原料は、シリカ１次粒子の平均粒子直径が、２０〜５５nm未満、好ましくは２０〜５０ｎｍである少なくとも１種のシリカゾル（a）４０〜１００重量％とシリカ１次粒子径の平均粒子直径が５ｎｍ〜２０ｎｍ未満である少なくとも１種のシリカゾル（b）６０〜０重量％からなるのが望ましい。５５nm未満より大きい平均粒子直径のシリカゾル単独もしくは、このシリカゾルと組み合わせると目的性生物の収率は高くなる傾向はみられるが、触媒の強度は低下し、更に副生物であるアクロレインやメタクロレインの生成量が増大する。
【００３８】
粒子直径５〜５５ｎｍ未満の触媒粒子の量が該触媒の重量に対して９０〜１００重量％である粒度分布を有する。粒子直径５〜５５ｎｍの触媒粒子の量が該触媒の重量に対して９０重量％未満になると、粒子直径が５ｎｍより小さい粒子や粒子直径が５５ｎｍを越える粒子の量が大きくなり過ぎて、触媒の流動性の悪化とそれに伴う反応成績の悪化が生じる。
【００３９】
触媒は工業的使用に適する高い耐磨耗強度を有することが重要である。触媒の耐摩耗強度については、流動接触分解触媒の耐磨耗試験法として知られている“Ｔｅｓｔ  Ｍｅｔｈｏｄ  ｆｏｒ  Ｓｙｎｔｈｅｔｉｃ  Ｆｌｕｉｄ  Ｃｒａｃｋｉｎｇ  Ｃａｔａｌｙｓｔ”（Ａｍｅｒｉｃａｎ  Ｃｙａｎａｍｉｄ  Ｃｏ．Ｌｔｄ．6/31-4m-1/57）に記載の方法（以下「ＡＣＣ法」と称する）に準じて磨耗損失として測定を行った。この磨耗損失は以下のように定義される。
磨耗損失（％）＝Ｂ／（Ｃ−Ａ）×１００
[上記式において、Ａは０〜５時間に磨耗逃散した触媒の重量（ｇ）、Ｂは通常５〜２０時間に磨耗逃散した触媒の重量（ｇ）であるが、本発明では、これを５〜１２０時間に磨耗逃散した触媒の重量（ｇ）とする。Ｃは試験に供した触媒の重量（ｇ）である。]
触媒の磨耗損失の値は一般的には７％以下であるのが必要であるが、工業的使用で長期間の使用に適するためには、更に５％以下であるのが望ましい。
【００４０】
本発明の触媒においては担体としてシリカが用いられる。シリカは他の担体に比べそれ自身不活性であり、目的生成物に対する選択性を減ずることなく、金属酸化物に対し良好なバインド作用を有する。さらに、担持された金属酸化物に、高い耐摩耗性を与えることができるため、本発明の触媒の担体として適切である。シリカ担体の量は、シリカ担体と金属酸化物の合計重量に対して２０〜８０重量％、好ましくは３０〜７０重量％、更に好ましくは４０〜６０重量％の範囲である。
またチタニア、ジルコニア、錫等の酸化物ゾルをシリカゾルに混合して用いることもできるが、この場合は、これらシリカゾル以外の酸化物ゾルの量は、酸化物基準で担体重量の１０重量％以下となる量であることが好ましく、５重量％以下であることが更に好ましい。
【００４１】
使用するシリカゾルの不純物としては、アルミニウムが挙げられる。シリカゾルにおける不純物としてのアルミニウムの量は、好ましくは、珪素１００原子当たりアルミニウム０．０４原子以下であり、さらに好ましくは、珪素１００原子当たりアルミニウム０．０２原子以下である。なお、シリカゾルにおけるアルミニウムの量は０でもよいが、珪素１００原子当たりアルミニウム０．０２原子の値よりも小さい値にしても、触媒の更なる性能向上に寄与することはない。シリカゾルについては、半導体表面の研磨剤、石英ファイバー用原料、触媒の担体原料などの用途の為に極めて純度の高い製品の製法が発表されている。例えば、特開昭６０−１２７２１６号公報、特開昭６１−１５８８１０号公報、特開昭６３−２８５１１２号公報、特開平４−２３１３１９号公報、特開平５−８５７１８号公報、特公昭５５−１０５３４号公報などに、不純物アルミニウム含量の特に少ないシリカゾルの製法が開示されている。シリカゾル中の不純物としてのアルミニウムの量はＩＣＰ（inductively coupled plasma）発行分光分析法で測定できる。
【００４２】
本発明で担体原料として用いるシリカゾルは、シリカ1次粒子の粒径分布において、平均粒径に対する標準偏差が３０％以上のものであり、粒径分布のうち最大の極大値が一つであるものを用いることができる。また別の方法として、シリカの１次粒子の粒径分布において、標準偏差が３０％以上に成るように、該シリカ担体の製造に用いるシリカ原料を以下のように組み合わせてもよい。すなわち、シリカ１次粒子の平均粒子直径が２０〜５５nm未満、好ましくは２０〜５０ｎｍである少なくとも１種のシリカゾル（a）４０〜１００重量％とシリカ１次粒子の平均粒子直径が５ｎｍ〜２０ｎｍ未満である少なくとも１種のシリカゾル（b）６０〜０重量％からなり、該少なくとも１種のシリカゾル（a）と該少なくとも１種のシリカゾル（b）の合計が１００重量％であるように組合わせてもよい。
【００４３】
該シリカゾル（b）（シリカ1次粒子の平均粒子直径が５ｎｍ〜２０ｎｍ未満である少なくとも１種のシリカゾル）は、シリカ１次粒子の平均粒子直径が７〜１５ｎｍであることがより好ましい。
原料シリカの１次粒子の粒径分布において、平均粒径に対する標準偏差が３０％以下である場合、十分な触媒強度と高い目的生成物の収率が得られない。担体原料となるシリカゾルの平均１次粒子直径は、ＢＥＴ法、電子顕微鏡法など、シリカゾルの1次粒子の粒径分布は電子顕微鏡法など、公知の方法によって求めることができるが、本発明における平均１次粒子直径は、ＢＥＴ法、即ちＢＥＴ吸着等温式（Brunauer-Emmett-Telleradsorption isotherm）で求めたシリカ１次粒子の平均直径のことである。具体的には、シリカゾルの場合は１００〜２００℃の温度でゾルの分散媒である水を蒸発させ、粉体とした後に、液体窒素温度で窒素を飽和吸着させ、室温に戻した時の窒素の脱離量より、粉体の比表面積Ｓ（ｍ２／ｇ）を算出する。
【００４４】
そして、シリカの１次粒子を全て同一直径Ｄ（ｎｍ）の球形と仮定し、シリカゾル中のシリカ粒子（アモルファスシリカ）の比重（ρ）を２．２とし、１ｇ当たりのシリカ１次粒子の個数をｎとすると、直径Ｄ（ｎｍ）は下記式により求めることができる。
１／ρ＝４／３×π×（Ｄ×１０-7／２）３×ｎ
Ｓ＝４×π×（Ｄ×１０−９／２）２×ｎ
従って、Ｄ＝６０００／（ρ×Ｓ）
【００４５】
本発明で求めたシリカゾルの1次粒子の粒径分布は電子顕微鏡法で求めた粒径分布のことである。具体的には電子顕微鏡で撮影したシリカゾルの写真から各粒子の直径と個数を求め、統計的に粒径分布を求める。この粒径分布から個々の粒子の直径の値と平均値からのズレ（偏差）を計算し、その２乗の総和を求め、データ数（粒子数）で割ったものを、分散と定義し、この値の平方根を標準偏差として用いられている。
標準偏差＝√((各粒子粒径の測定値-粒径平均値)２  の和)/データ数)
この標準偏差はデータのバラツキの目安であり、値が大きい方が、データがばらついていることを意味している。すなわち平均値からのズレが大きいことを意味している。本発明ではこの標準偏差を1次粒子の平均粒径で割った値を百分率で表した。
【００４６】
次に本発明の触媒の製造方法について詳細に説明する。本発明の触媒は、例えば、以下の製造方法によって効率的に製造することができる。即ち：本発明の触媒の製造方法であって、モリブデン化合物、ビスマス化合物、鉄化合物、バナジウム化合物、テルル化合物およびニオブ化合物よりなる群から選ばれる少なくとも２種の化合物およびシリカ原料を含む水性原料混合物を提供し、該シリカ原料は、シリカ１次粒子の平均粒子直径が２０〜５５nm未満、好ましくは２０〜５０ｎｍである少なくとも１種のシリカゾル（a）４０〜１００重量％とシリカ１次粒子の平均直径が５ｎｍ〜２０ｎｍ未満である少なくとも１種のシリカゾル（b）６０〜０重量％からなり、該少なくとも１種のシリカゾル（a）と該少なくとも１種のシリカゾル（b）の合計が１００重量％であり、該水性原料混合物を噴霧乾燥して乾燥触媒前駆体を得、そして該乾燥触媒前駆体を焼成して、本発明の触媒を得る、ことを包含することを特徴とする触媒の製造方法である。
【００４７】
この製造方法を詳しく説明する。本発明の触媒の製造方法は、水性原料混合物を提供する第１の工程（原料調合工程）、該水性原料混合物を噴霧乾燥して乾燥触媒前駆体を得る第２の工程（乾燥工程）、そして該乾燥触媒前駆体を焼成する第３の工程（焼成工程）を含む。以下、これらの工程を詳しく説明する。
【００４８】
第１工程（原料調合工程）
第１の工程では、触媒原料から触媒原料水性スラリー（水性原料混合物）を得る。モリブデン、ビスマス、鉄、ニッケル、コバルト、マンガン、亜鉛、マグネシウム、カルシウム、ストロンチウム、バリウム、クロム、タングステン、バナジウム、ニオブ、硼素、アルミニウム、ガリウム、インジウム、希土類元素、燐、テルル、ナトリウム、カリウム、ルビジウムおよびセシウムなどの各元素の元素源としては、水または硝酸に可溶なアンモニウム塩、硝酸塩、塩酸塩、硫酸塩、有機酸塩、無機酸などを挙げることができる。特にモリブデン、タングステンおよびバナジウムの各元素の元素源としてはアンモニウム塩が、ビスマス、鉄、ニッケル、コバルト、マンガン、亜鉛、マグネシウム、カルシウム、ストロンチウム、バリウム、クロム、アルミニウム、ガリウム、インジウム、希土類元素、ナトリウム、カリウム、ルビジウムおよびセシウムの各元素の元素源としては、それぞれの硝酸塩が好ましい。
【００４９】
これらの触媒原料の中でニオブの元素源などの水に難溶性の原料に関しては、クエン酸、蓚酸、酒石酸および過酸化水素などの水溶性のキレート剤を使うなどして溶解させてから用いるのが好ましい。
なお、難溶性のニオブ酸の溶解性を高めるためには、例えば、日本国特開平１１−４７５９８号公報に記載されている様に、ニオブ酸とジカルボン酸（例えば蓚酸）とアンモニアを含む水性混合物であり、ジカルボン酸／ニオブのモル比が１〜４でアンモニア／ニオブのモル比が２以下であるニオブ酸含有水性混合物として用いることが好ましい。
【００５０】
本発明の触媒の製造に用いるシリカ原料は、シリカ１次粒子の平均粒子直径が２０ｎｍ〜５５nm未満、好ましくは５〜５０ｎｍである少なくとも１種のシリカゾル（a）４０〜１００重量％とシリカ１次粒子の平均直径が５ｎｍ〜２０ｎｍ未満である少なくとも１種のシリカゾル（b）６０〜０重量％からなり、該少なくとも１種のシリカゾル（a）と該少なくとも１種のシリカゾル（b）の合計が１００重量％である。
【００５１】
触媒原料水性スラリー（水性原料混合物）の調製は、シリカ原料であるシリカゾルに水に溶解させたモリブデンおよびタングステンなどのアンモニウム塩を加え、次に、ビスマス、鉄、ニッケル、コバルト、マンガン、亜鉛、マグネシウム、カルシウム、ストロンチウム、バリウム、クロム、アルミニウム、ガリウム、インジウム、希土類元素、ナトリウム、カリウム、ルビジウムおよびセシウムなどの各元素の元素源の硝酸塩を水または硝酸水溶液に溶解させた溶液を加えることによって行なうことができる。シリカ原料の一部としてヒュームドシリカを用いる場合や、燐を含有する触媒を調製する際には、予め水にヒュームドシリカを懸濁させたものをシリカゾルと混合してシリカ混合液を得、さらに燐酸を該シリカ混合液に加える。このようにして、水性原料混合物を調製することができる。その際、上記の添加の順序を変えることもできる。また水に難溶性の上記の元素源に関しては、前記したような可溶化処理を行い、適宜加えることができる。
【００５２】
第２工程（乾燥工程）
第２の工程では、上記の第１の工程で得られた該水性原料混合物を噴霧乾燥して球状の乾燥粒子（乾燥触媒前駆体）を得る。水性原料混合物の噴霧は、工業的に通常用いられる遠心方式、二流体ノズル方式および高圧ノズル方式等の方法によって行うことができるが、特に遠心方式で行うことが望ましい。乾燥のための熱源としては、スチーム、電気ヒーター等によって加熱された空気を用いることが望ましい。乾燥機入口の温度は１００〜４００℃、好ましくは１５０〜３００℃である。乾燥機出口の温度は１００〜１７０℃、好ましくは１２０℃〜１５０℃である。
【００５３】
第３工程（焼成工程）
第３の工程では、第２の工程で得られた乾燥粒子（乾燥触媒前駆体）を焼成することで、シリカが焼結し担体となり、且つ、金属酸化物がシリカ担体に担持した状態になることにより所望の触媒を得る。乾燥触媒前駆体の焼成は、所望によりまず、酸素を含む雰囲気下（例えば空気雰囲気下）、１５０〜４３０℃で３０分〜１０時間の前段焼成（任意である）を行い、その後、酸素を含む雰囲気下（例えば空気雰囲気下）、４５０〜７５０℃、好ましくは５００〜７００℃の温度範囲で１〜２０時間本焼成を行う。
【００５４】
この前段焼成は、アンモニウム塩である原料と硝酸塩である原料に由来する硝酸アンモニウムを燃焼させるために行う。このとき、燃焼が爆発的に起こると触媒粒子の形状に歪みが生じたり、触媒粒子自体に割れが生じて、流動性や耐磨耗強度に支障を生じる恐れがあるため、比較的低温でゆっくり燃焼させる。なお、焼成は回転炉、トンネル炉、マッフル炉等の焼成炉を用いて行うことができる。
【００５５】
焼成終了後の触媒の粒度分布については以下のようにして測定する。粒度分布とは、或る範囲の粒子径を有する触媒粒子の全触媒粒子に対する重量百分率のことである。本発明における粒度分布は以下のように測定する。目開き５μｍの篩（米国、バックビーミヤーズ社製）の上に目開き２００μｍの篩（米国、バックビーミヤーズ社製）を乗せ、一番下に受器を取り付け、最上段に触媒サンプルを導入し、振動させることにより、目開き５μｍの篩に残った触媒を得、その量を導入触媒量で割り返して１００を掛けた値（％）を得る。本発明の触媒においては、この値が９０〜１００（％）である。
【００５６】
本発明の優れた触媒は、このように簡便な方法で得ることができる。こうして得られた本発明の触媒を用いて、プロピレン、イソブテンまたは３級ブタノールを分子状酸素およびアンモニアと反応させることによりアクリロニトリルまたはメタクリロニトリルを製造することができる。反応は、流動床反応器で実施される。原料のプロピレン、イソブテン、３級ブタノールおよびアンモニアは、必ずしも高純度である必要はなく、工業グレードのものを使用することができる。
【００５７】
また、分子状酸素源としては、通常空気を用いるのが好ましいが、酸素を空気と混合するなどして酸素濃度を高めたガスを用いることもできる。原料ガスの組成として、プロピレン、イソブテンまたは３級ブタノールに対するアンモニアと分子状酸素のモル比は、（プロピレン、イソブテンまたは３級ブタノール）／アンモニア／分子状酸素＝１／０．８〜１．４／１．４〜２．４、好ましくは１／０．９〜１．３／１．６〜２．２の範囲である。また、反応温度は３５０〜５５０℃、好ましくは４００〜５００℃の範囲である。反応圧力は常圧〜０．３ＭＰａの範囲で行うことができる。原料ガスと触媒との接触時間は０．５〜２０（ｓｅｃ・ｇ／ｃｃ）、好ましくは１〜１０（ｓｅｃ・ｇ／ｃｃ）である。
【００５８】
本発明において、接触時間は次式で定義される。
接触時間（ｓｅｃ・ｇ／ｃｃ）＝（Ｗ／Ｆ）×２７３／（２７３＋Ｔ）×Ｐ／０．１０
式中、Ｗは触媒の量（ｇ）、Ｆは標準状態（０℃、１ａｔｍ）での原料混合ガス流量（Ｎｃｃ／ｓｅｃ）、Ｔは反応温度（℃）、そしてＰは反応圧力（ＭＰａ）を表す。
【実施例】
【００５９】
以下に、本発明を、実施例と比較例によって更に詳細に説明する。
全ての実施例および比較例において調製した触媒につき、篩を用いて粒度分布の測定を行った。具体的には、目開き５μｍの篩（米国、バックビーミヤーズ社製）の上に目開き２００μｍの篩（米国、バックビーミヤーズ社製）を乗せ、一番下に受器を取り付け、最上段に触媒サンプルを導入し、振動させることにより、目開き５μｍの篩に残った触媒を得、その量を導入触媒量で割り返して１００を掛けた値をそのサンプルの粒度分布とした。その結果何れの触媒についても、粒子直径５〜２００μｍの触媒粒子の量は触媒の重量に対して１００重量％であった。
【００６０】
なお、実施例および比較例において、反応成績を表すために用いた転化率およびアクリロニトリル収率は、次式で定義される。
転化率（％）＝（反応したプロピレンのモル数）／（供給したプロピレンのモル数）
＊１００
アクリロニトリル収率（％）＝（生成したアクリロニトリルのモル数）／（供給した
プロピレンのモル数）＊１００
【００６１】
また、反応装置は内径２５ｍｍのパイレックス（登録商標）ガラス製流動層反応管を用い、反応圧力Ｐは０．１５Ｍｐａ、充填触媒量Ｗは４０〜６０ｇ、全供給ガス量Ｆは２５０〜４５０Ｎｃｃ／ｓｅｃ（標準状態（０℃、１ａｔｍに換算））で、反応温度Ｔは４３０℃で行った。接触時間は次式で定義される。
接触時間（ｓｅｃ・ｇ／ｃｃ）＝（Ｗ／Ｆ）＊２７３／（２７３＋Ｔ）＊Ｐ／０．１
０
式中、
Ｗは触媒の量（ｇ）、
Ｆは標準状態（０℃、１ａｔｍ）での原料混合ガス流量（Ｎｃｃ／ｓｅｃ）、
Ｔは反応温度（℃）、そして
Ｐは反応圧力（ＭＰａ）を表す。
【００６２】
原料混合ガスの組成は、次のとおりであった。
プロピレン／アンモニア／空気＝１／１．２５／８．０〜１０．０（分子状酸素換算で１．６〜２．０）
触媒の耐磨耗強度を評価するめに、ＡＣＣ法に準じて磨耗損失を測定した。この磨耗損失は以下のように定義される。
磨耗損失（％）＝Ｂ／（Ｃ−Ａ）×１００
上記式において、Ａは０〜５時間後に磨耗逃散した触媒の重量（ｇ）、Ｂは５〜１２０時間に磨耗逃散した触媒の重量（ｇ）であり、Ｃは試験に供した触媒の重量（ｇ）ある。
触媒の磨耗損失の値は一般的には７％以下であるのが必要であるが、工業的使用で長期間の使用に適するためには、更に５％以下であるのが望ましい。
【００６３】
［実施例１］
組成がＭｏ１２Ｂｉ０．４５Ｃｅ０．９０Ｆｅ１．７Ｎｉ２．０Ｃｏ３．０Ｍｇ２．０Ｋ０．０９Ｒｂ０．０４で表される酸化物を、５０重量％のシリカに担持した触媒を次のようにして調製した。
１６．６重量％濃度の硝酸４０５．２ｇに４２．５ｇの硝酸ビスマス〔Ｂｉ（ＮＯ３）３・５Ｈ２Ｏ〕、７７．３ｇの硝酸セリウム〔Ｃｅ（ＮＯ３）３・６Ｈ２Ｏ〕、１３４．５ｇの硝酸鉄〔Ｆｅ（ＮＯ３）３・９Ｈ２Ｏ〕、１１４．４ｇの硝酸ニッケル〔Ｎｉ（ＮＯ３）２・６Ｈ２Ｏ〕、１７１．１ｇの硝酸コバルト〔Ｃｏ（ＮＯ３）２・６Ｈ２Ｏ〕、１００．２ｇの硝酸マグネシウム〔Ｍｇ（ＮＯ３）２・６Ｈ２Ｏ〕、１．７７ｇの硝酸カリウム〔ＫＮＯ３〕および１．１４ｇの硝酸ルビジウム〔ＲｂＮＯ３〕を溶解させた液をシリカ１次粒子の平均粒子直径が２２ｎｍの３０重量％のＳｉＯ２を含む水性シリカゾル１６６６．７ｇに加え、最後に水８２７．５ｇに４１３．８ｇのパラモリブデン酸アンモニウム〔（ＮＨ４）６Ｍｏ７Ｏ２４・４Ｈ２Ｏ〕を溶解させた液を加えて、水性原料混合物を得た。得られた水性原料混合物を並流式の噴霧乾燥器に送り、出口温度約１４０℃で乾燥させた。該水性原料混合物の噴霧は、乾燥器上部中央に設置された皿型回転子を備えた噴霧装置を用いて行った。得られた粉体（乾燥触媒前駆体）は、電気炉で、空気雰囲気下３５０℃で1時間の前焼成の後、空気雰囲気下５８０℃で２時間本焼成して触媒を得た。
【００６４】
原料のシリカゾルの電子顕微鏡写真より、粒径分布を求めると、１次粒子の平均粒子直径は２１ｎｍ、標準偏差は９．５ｎｍであったことから、平均粒子直径に対する標準偏差の割合は４５％になった。
得られた触媒５０ｇを用いて、接触時間４．３（ｓｅｃ・ｇ／ｃｃ）でプロピレンのアンモ酸化反応を行ったところ、反応開始から２４時間後の転化率は９９．１％、アクロレイン収率は０．８％、アクリロニトリル収率は８３．８％であった。
得られた触媒５０ｇをＡＣＣ法に準じた耐摩耗性試験に掛けたところ、磨耗損失（％）は４．７％となり５％より小さい値となった。触媒の組成と製造条件を表１に示す。触媒の耐磨耗強度（磨耗損失）（％））、及び反応結果を表２に示す。
【００６５】
［実施例２］
金属組成がＭｏ１２Ｂｉ０．４５Ｃｅ０．９０Ｆｅ１．７Ｎｉ２．０Ｃｏ３．０Ｍｇ２．０Ｋ０．０９Ｒｂ０．０４で表される金属酸化物を、５０重量％のシリカに担持した触媒を次のようにして調製した。
シリカ１次粒子の平均直径が４４ｎｍの３０重量％のＳｉＯ２を含むシリカゾル８３３．３ｇとシリカ１次粒子の平均直径が１２ｎｍの３０重量％のＳｉＯ２を含む水性シリカゾル８３３．３ｇを混合してシリカ原料を得た。１６．６重量％の硝酸４０５．１ｇに４２．５ｇの硝酸ビスマス〔Ｂｉ（ＮＯ３）３・５Ｈ２Ｏ〕、７７．３ｇの硝酸セリウム〔Ｃｅ（ＮＯ３）３・６Ｈ２Ｏ〕、１３４．５ｇの硝酸鉄〔Ｆｅ（ＮＯ３）３・９Ｈ２Ｏ〕、１１４．４ｇの硝酸ニッケル〔Ｎｉ（ＮＯ３）２・６Ｈ２Ｏ〕、１００．２ｇの硝酸マグネシウム〔Ｍｇ（ＮＯ３）２・６Ｈ２Ｏ〕、１．７７ｇの硝酸カリウム〔ＫＮＯ３〕および１．１４ｇの硝酸ルビジウム〔ＲｂＮＯ３〕を溶解させて得られた液を、上記シリカ原料に加え、最後に水８２７．５ｇに４１３．８ｇのパラモリブデン酸アンモニウム〔（ＮＨ４）６Ｍｏ７Ｏ２４・４Ｈ２Ｏ〕を溶解させた液を加えて、水性原料混合物を得た。得られた水性原料混合物を並流式の噴霧乾燥器に送り、入口温度２５０℃、出口温度約１４０℃で乾燥させた。該水性原料混合物の噴霧は、乾燥器上部中央に設置された皿型回転子を備えた噴霧化装置を用いて行った。得られた粉体（乾燥触媒前駆体）は、電気炉で空気雰囲気下３５０℃で1時間の前焼成の後、空気雰囲気下５９０℃で２時間本焼成して触媒を得た。
【００６６】
原料のシリカゾルの電子顕微鏡写真より、粒径分布を求めると、１次粒子の平均粒子直径は２９ｎｍ、標準偏差は１６．８ｎｍであったことから、平均粒子直径に対する標準偏差の割合は５８％になった。
得られた触媒５０ｇを用いて、接触時間３．９（ｓｅｃ・ｇ／ｃｃ）でプロピレンのアンモ酸化反応を行ったところ、反応開始から２４時間後の転化率は９９．０％、アクロレイン収率０．６％、アクリロニトリル収率は８４．１％であった。
得られた触媒５０ｇをＡＣＣ法に準じた耐摩耗性試験に掛けたところ、磨耗損失は４．９％となり、５％より小さい値となった。触媒の組成と製造条件を表１に示す。触媒の耐磨耗強度（磨耗損失）（％））、及び反応結果を表２に示す。
【００６７】
［比較例１］
シリカ原料であるシリカゾルとしてシリカ1次粒子の平均粒子直径１２ｎｍの３０重量％シリカゾルのみを１６６６．７ｇ使用すること、および本焼成温度が５９０℃であること以外は実施例１と同様にして触媒を調製した。
原料のシリカゾルの電子顕微鏡写真より、粒径分布を求めると、１次粒子の平均粒子直径は１２ｎｍ、標準偏差は３．１ｎｍであったことから、平均粒子直径に対する標準偏差の割合は２６％になった。
得られた触媒５０ｇを用いて、接触時間３．８（ｓｅｃ・ｇ／ｃｃ）でプロピレンのアンモ酸化反応を行ったところ、反応開始から２４時間後の転化率は９９．１％、アクロレイン収率０．７％、アクリロニトリル収率は８２．２％であった。
【００６８】
得られた触媒５０ｇをＡＣＣ法に準じた耐摩耗性試験に掛けたところ、磨耗損失は２．９％であった。触媒の組成と製造条件を表１に示す。触媒の耐磨耗強度（磨耗損失（％））、及び、反応結果を表２に示す。アクリロニトリル収率は８２．２％と低い値にとどまった。
【００６９】
［比較例２］
シリカ原料であるシリカゾルとしてシリカ1次粒子の平均粒子直径８６ｎｍの３０重量％シリカゾルのみを１６６６．７ｇ使用すること、および本焼成温度が５５０℃であること以外は実施例１と同様にして触媒を調製した。
原料のシリカゾルの電子顕微鏡写真より、粒径分布を求めると、１次粒子の平均粒子直径は８６ｎｍ、標準偏差は２０．６ｎｍであったことから、平均粒子直径に対する標準偏差の割合は２４％になった。
得られた触媒５０ｇを用いて、接触時間４．０（ｓｅｃ・ｇ／ｃｃ）でプロピレンのアンモ酸化反応を行ったところ、反応開始から２４時間後の転化率は９９．０％、アクロレイン１．５％、アクリロニトリル収率は８４．６％であった。
得られた触媒５０ｇをＡＣＣ法による耐摩耗性試験に掛けたところ、５時間目から２０時間目に摩耗飛散した触媒量は既に７．３％と大きいので、それ以上は測定しなかった。触媒の組成と製造条件を表１に示す。触媒の耐磨耗強度、及び反応結果を表２に示す。詰まりの原因物質であるアクロレイン収率は１．５％と高く、耐磨耗性試験結果は７％以上となり工業用としての使用には耐えられない。
【００７０】
［実施例３］
金属組成がＭｏ１２Ｂｉ０．６Ｃｅ０．７５Ｆｅ１．７Ｎｉ５．０Ｍｇ２．０Ｋ０．０９Ｒｂ０．０４で表される金属酸化物を、５０重量％のシリカに担持した触媒を次のようにして調製した。
シリカ１次粒子の平均直径が４４ｎｍの３０重量％のＳｉＯ2を含むシリカゾル８３３．３ｇとシリカ１次粒子の平均直径が１２ｎｍの３０重量％のＳｉＯ2を含む水性シリカゾル８３３．３ｇを混合してシリカ原料を得た。１６．６重量％の硝酸４０４．６ｇに５６．２ｇの硝酸ビスマス〔Ｂｉ（ＮＯ３）３・５Ｈ２Ｏ〕、６２．９ｇの硝酸セリウム〔Ｃｅ（ＮＯ３）３・６Ｈ２Ｏ〕、１３２．７ｇの硝酸鉄〔Ｆｅ（ＮＯ３）３・９Ｈ２Ｏ〕、２８０．９ｇの硝酸ニッケル〔Ｎｉ（ＮＯ３）２・６Ｈ２Ｏ〕、９９．０ｇの硝酸マグネシウム〔Ｍｇ（ＮＯ３）２・６Ｈ２Ｏ〕、１．７６ｇの硝酸カリウム〔ＫＮＯ３〕および１．１４ｇの硝酸ルビジウム〔ＲｂＮＯ３〕を溶解させて得られた液を、上記シリカ原料に加え、最後に水８２４．４ｇに４０９．３ｇのパラモリブデン酸アンモニウム〔（ＮＨ４）６Ｍｏ７Ｏ２４・４Ｈ２Ｏ〕を溶解させた液を加えて、水性原料混合物を得た。
【００７１】
得られた水性原料混合物を並流式の噴霧乾燥器に送り、入口温度２５０℃、出口温度約１４０℃で乾燥させた。該水性原料混合物の噴霧は、乾燥器上部中央に設置された皿型回転子を備えた噴霧化装置を用いて行った。得られた粉体（乾燥触媒前駆体）は、電気炉で空気雰囲気下３５０℃で1時間の前焼成の後、空気雰囲気下５８０℃で２時間本焼成して触媒を得た。
原料のシリカゾルの電子顕微鏡写真より、粒径分布を求めると、１次粒子の平均粒子直径は２８ｎｍ、標準偏差は１２．６ｎｍであったことから、平均粒子直径に対する標準偏差の割合は４５％になった。
得られた触媒５０ｇを用いて、接触時間３．８（ｓｅｃ・ｇ／ｃｃ）でプロピレンのアンモ酸化反応を行ったところ、反応開始から２４時間後の転化率は９９．０％、アクロレイン収率０．６％、アクリロニトリル収率は８４．３％であった。
得られた触媒５０ｇをＡＣＣ法に準じた耐摩耗性試験に掛けたところ、磨耗損失は４．９％であり、５％より小さい値となった。触媒の組成と製造条件を表１に示す。触媒の耐磨耗強度（磨耗損失）（％））、及び反応結果を表２に示す。
【００７２】
［比較例３］
シリカ１次粒子の平均粒子直径が８６ｎｍの３０重量％のＳｉＯ２を含む水性シリカゾル８３３．３ｇと１次粒子の平均直径が１２ｎｍの３０重量％のＳｉＯ２を含むシリカゾル８３３．３ｇとを混合してシリカ原料を得ること、及び本焼成温度が５９０℃であること以外は実施例３と同様にして触媒を調製した。
原料のシリカゾルの電子顕微鏡写真より、粒径分布を求めると、１次粒子の平均粒子直径は４９ｎｍ、標準偏差は３４．３ｎｍであったことから、平均粒子直径に対する標準偏差の割合は７０％になった。
【００７３】
得られた触媒５０ｇを用いて、接触時間４．７（ｓｅｃ・ｇ／ｃｃ）でプロピレンのアンモ酸化反応を行ったところ、反応開始から２４時間後の転化率は９９．２％、アクロレイン収率は１．１％、アクリロニトリル収率は８４．１％であった。
得られた触媒５０ｇをＡＣＣ法に準じた耐摩耗性試験に掛けたところ、磨耗損失（％）は５．６％であった。触媒の組成と製造条件を表１に示す。触媒の耐磨耗強度（磨耗損失）（％））、及び反応結果を表２に示す。アクリロニトリル収率は高い値が得られたが、詰まりの原因になるアクロレインの生成が多く、且つ、耐磨耗性試験の結果が５％を越えており、工業的使用で長期間の使用に適さない。
【００７４】
［比較例４］
シリカ１次粒子の平均粒子直径が８６ｎｍの３０重量％のＳｉＯ２を含む水性シリカゾル１２５０．０ｇと１次粒子の平均直径が１２ｎｍの３０重量％のＳｉＯ２を含むシリカゾル４１６．７ｇとを混合してシリカ原料を得ること、及び本焼成温度が５７０℃であること以外は実施例３と同様にして触媒を調製した。
原料のシリカゾルの電子顕微鏡写真より、粒径分布を求めると、１次粒子の平均粒子直径は６９ｎｍ、標準偏差は３８．０ｎｍであったことから、平均粒子直径に対する標準偏差の割合は５５％になった。
【００７５】
得られた触媒５０ｇを用いて、接触時間４．１（ｓｅｃ・ｇ／ｃｃ）でプロピレンのアンモ酸化反応を行ったところ、反応開始から２４時間後の転化率は９９．１％、アクロレイン収率は１．１％、アクリロニトリル収率は８４．０％であった。
得られた触媒５０ｇをＡＣＣ法に準じた耐摩耗性試験に掛けたところ、磨耗損失（％）は１４．９％であった。触媒の組成と製造条件を表１に示す。触媒の耐磨耗強度（磨耗損失）（％））、及び反応結果を表２に示す。アクリロニトリル収率は高い値が得られたが、詰まりの原因になるアクロレインの生成が多く、且つ、耐磨耗性試験の結果が５％を越えており、工業的使用で長期間の使用に適さない。
【００７６】
［実施例４］
金属組成がＭｏ１２Ｂｉ０．３Ｐｒ０．１３Ｎｄ０．４７Ｆｅ１．９Ｎｉ５．４Ｚｎ２．１Ｋ０．０８Ｃｓ０．０５で表される金属酸化物を、５０重量％のシリカに担持した触媒を次のようにして調製した。
シリカ１次粒子の平均粒子直径が４４ｎｍの３０重量％のＳｉＯ２を含む水性シリカゾル８３３．３ｇとシリカ１次粒子の平均粒子直径が１２ｎｍの３０重量％のＳｉＯ2を含む水性シリカゾル８３３．３ｇを混合してシリカ原料を得た。１６．６重量％の硝酸４０２．８ｇに２７．８ｇの硝酸ビスマス〔Ｂｉ（ＮＯ３）３・５Ｈ２Ｏ〕、５．７８ｇの硝酸プラセオジム〔Ｐｒ（ＮＯ３）２〕、３９．２ｇの硝酸ネオジム〔Ｎｄ（ＮＯ３）３・６Ｈ２Ｏ〕、１４７．５ｇの硝酸鉄〔Ｆｅ（ＮＯ３）３・９Ｈ２Ｏ〕、３０２．９ｇの硝酸ニッケル〔Ｎｉ（ＮＯ３）２・６Ｈ２Ｏ〕、１２０．０ｇの硝酸亜鉛〔Ｚｎ（ＮＯ３）２・６Ｈ２Ｏ〕、１．５５ｇの硝酸カリウム〔ＫＮＯ３〕および１．８７ｇの硝酸セシウム〔ＣｓＮＯ３〕を溶解させて得られた液を、上記シリカ原料に加え、最後に水８１１．６ｇに４０２．９ｇのパラモリブデン酸アンモニウム〔（ＮＨ４）６Ｍｏ７Ｏ２４・４Ｈ２Ｏ〕を溶解させた液を加えて、水性原料混合物を得た。得られた水性原料混合物を並流式の噴霧乾燥器に送り、入口温度約２５０℃、出口温度約１４０℃で乾燥させた。該水性原料混合物の噴霧化は、乾燥器上部中央に設置された皿型回転子を備えた噴霧化装置を用いて行った。得られた粉体（乾燥触媒前駆体）は、電気炉で、空気雰囲気下３５０℃で1時間の前段焼成の後、空気雰囲気下５８０℃で２時間本焼成して触媒を得た。
【００７７】
原料のシリカゾルの電子顕微鏡写真より、粒径分布を求めると、１次粒子の平均粒子直径は２８ｎｍ、標準偏差は１５．７ｎｍであったことから、平均粒子直径に対する標準偏差の割合は５６％になった。
得られた触媒５０ｇを用いて、接触時間４．０（ｓｅｃ・ｇ／ｃｃ）でプロピレンのアンモ酸化反応を行ったところ、反応開始から２４時間後の転化率は９９．０％、アクロレイン収率は０．７％、アクリロニトリル収率は８４．０％であった。
得られた触媒５０ｇをＡＣＣ法に準じた耐摩耗性試験に掛けたところ、磨耗損失（％）は４．８％となり、５％より小さい値となった。触媒の組成と製造条件を表１に示す。触媒の耐磨耗強度（磨耗損失）（％））、及び反応結果を表２に示す
【００７８】
［比較例５］
シリカ原料であるシリカゾルとしてシリカ１次粒子の平均粒子直径４ｎｍの２０重量％のＳｉＯ2を含むシリカゾルのみ２５００．０ｇ使用すること、および本焼成温度が６１０℃であること以外は実施例４と同様にして触媒を調製した。
原料のシリカゾルの電子顕微鏡写真より、粒径分布を求めると、１次粒子の平均粒子直径は４ｎｍ、標準偏差は２．０ｎｍであったことから、平均粒子直径に対する標準偏差の割合は５０％になった。
【００７９】
得られた触媒５０ｇを用いて、接触時間３．９（ｓｅｃ・ｇ／ｃｃ）でプロピレンのアンモ酸化反応を行ったところ、反応開始から２４時間後の転化率は９９．１％、アクロレイン収率０．７％、アクリロニトリル収率は８２．０％であった。
得られた触媒５０ｇをＡＣＣ法に準じた耐摩耗性試験に掛けたところ、磨耗損失（％）は１．６％であった。触媒の組成と製造条件を表１に示す。触媒の耐磨耗強度（磨耗損失）（％））、及び反応結果を表２に示す。アクリロニトリル収率は８２．０％と低い値にとどまった。
【００８０】
［実施例５］
金属組成がＭｏ１２Ｂｉ０．３Ｃｅ０．３Ｃｒ０．２Ｉｎ０．２Ｆｅ１．１Ｎｉ６．２Ｍｇ２．５Ｋ０．２で表される金属酸化物を、３５重量％のシリカに担持した触媒を次のようにして調製した。
シリカ１次粒子の平均粒子直径が２２ｎｍの３０重量％のＳｉＯ2を含む水性シリカゾル８３３．３ｇとシリカ１次粒子の平均粒子直径が１２ｎｍの３０重量％のＳｉＯ2を含む水性シリカゾル８３３．３ｇを混合してシリカ原料を得た。
１６．６重量％の硝酸４１７．４ｇに３７．３ｇの硝酸ビスマス〔Ｂｉ（ＮＯ3）3・５Ｈ2Ｏ〕、３３．９ｇの硝酸セリウム〔Ｃｅ（ＮＯ３）３・６Ｈ３Ｏ〕、２０．６ｇの硝酸クロム〔Ｃｒ（ＮＯ３）３・９Ｈ2Ｏ〕、１８．３ｇの硝酸インジウム、１１４．４ｇの硝酸鉄〔Ｆｅ（ＮＯ３）３・９Ｈ2Ｏ〕、４６６．０ｇの硝酸ニッケル〔Ｎｉ（ＮＯ３）２・６Ｈ２Ｏ〕、１６４．６ｇの硝酸マグネシウム〔Ｍｇ（ＮＯ３）２・６Ｈ２Ｏ〕および５．２ｇの硝酸カリウム〔ＫＮＯ３〕を溶解させて得られた液を、上記シリカ原料に加え、最後に水１０８７．５ｇに５４３．８ｇのパラモリブデン酸アンモニウム〔（ＮＨ４）６Ｍｏ７Ｏ２４・４Ｈ２Ｏ〕を溶解させた液を加えて、水性原料混合物を得た。
【００８１】
得られた水性原料混合物を並流式の噴霧乾燥器に送り、入口温度約２５０℃、出口温度約１４０℃で乾燥させた。該水性原料混合物の噴霧は、乾燥器上部中央に設置された皿型回転子を備えた噴霧化装置を用いて行った。得られた粉体（乾燥触媒前駆体）は、電気炉で空気雰囲気下３５０℃で1時間の前段焼成の後、空気雰囲気下５８０℃で２時間本焼成して触媒を得た。
原料のシリカゾルの電子顕微鏡写真より、粒径分布を求めると、１次粒子の平均粒子直径は１８ｎｍ、標準偏差は６．１ｎｍであったことから、平均粒子直径に対する標準偏差の割合は３４％になった。
得られた触媒５０ｇを用いて、接触時間４．１（ｓｅｃ・ｇ／ｃｃ）でプロピレンのアンモ酸化反応を行ったところ、反応開始から２４時間後の転化率は９９．１％、アクロレイン収率は０．７％、アクリロニトリル収率は８４．５％であった。
得られた触媒５０ｇをＡＣＣ法に準じた耐摩耗性試験に掛けたところ、磨耗損失（％）は３．５％であった。触媒の組成と製造条件を表１に示す。触媒の耐磨耗強度（磨耗損失）（％））、及び反応結果を表２に示す
【００８２】
［比較例６］
組成がＷ０．２Ｍｏ０．５Ｔｅ１．４Ｃｕ４Ｆｅ１１Ｓｂ２５で表される酸化物を、５０重量％のシリカに担持した触媒を次のようにして調製した。
硝酸（比重１．３８）０．５３Ｌと純水０．６６Ｌを混合して、これに電解鉄粉６８．４ｇを少しずつ加える。そしてこれが完全に溶解したことを確認する。
上記硝酸鉄溶液に硝酸銅〔Ｃｕ（ＮＯ３）２・３Ｈ２Ｏ〕１０７．５ｇを加え溶解させる。この鉄、銅硫酸溶液に、シリカの１次粒子の平均直径が１３ｎｍの２０重量％のＳｉＯ２を含むシリカゾル１００３ｇとシリカ１次粒子の平均直径が１６ｎｍの２０重量％のＳｉＯ２を含むシリカゾル９７９ｇを混合したシリカ原料を順次加えた。
【００８３】
三酸化アンチモン〔Ｓｂ２Ｏ３〕４０５ｇを上記溶液に加える。１５％アンモニア水を少しずつ加え、ｐＨを２に調整する。このスラリーを加熱し、９５℃４時間加熱する。パラタングステン酸アンモニウム〔５（ＮＨ4）２Ｏ・１２ＷＯ３・５Ｈ２Ｏ〕５．８ｇ、パラモリブデン酸アンモニウム〔（ＮＨ４）６Ｍｏ７Ｏ２４・４Ｈ２Ｏ〕９．８ｇおよびテルル酸〔Ｈ６ＴｅＯ６〕３５．８ｇをとり、これらを純水５００ｍｌに溶解する。この液をさきに調製したスラリーに加え、よく攪拌して水性原料を得た。
【００８４】
得られた水性原料混合物を並流式の噴霧乾燥器に送り、出口温度約１４０℃で乾燥させた。該水性原料混合物の噴霧は、乾燥器上部中央に設置された皿型回転子を備えた噴霧装置を用いて行った。得られた粉体（乾燥触媒前駆体）は、電気炉で、空気雰囲気下２００℃で４時間、４５０℃で４時間の前焼成の後、空気雰囲気下７８０℃で４時間本焼成して触媒を得た。
原料のシリカゾルの電子顕微鏡写真より、粒径分布を求めると、１次粒子の平均粒子直径は１５ｎｍ、標準偏差は４．８ｎｍであったことから、平均粒子直径に対する標準偏差の割合は３２％になった。
【００８５】
得られた触媒５０ｇを用いて、接触時間３．９（ｓｅｃ・ｇ／ｃｃ）でプロピレンのアンモ酸化反応を行ったところ、反応開始から２４時間後の転化率は９９．２％、アクロレインの収率は１．３％、アクリロニトリル収率は８２．８％であった。
得られた触媒５０ｇをＡＣＣ法に準じた耐摩耗性試験に掛けたところ、磨耗損失（％）は４．９％であった。
【００８６】
触媒の組成と製造条件を表１に示す。触媒の細孔分布と耐磨耗強度（磨耗損失）（％））、及び反応結果を表２に示す。
アンチモンを主成分とする触媒系では２種類のシリカ原料の組合わせにより、シリカ１次粒子の粒径分布において、平均粒子直径に対する標準偏差の割合は３０％以上であったが、アクリロニトリル収率は低かった。
【００８７】
【表１】
2006061888.tif 000002
【００８８】
【表２】
2006061888.tif 000003